【手続補正書】
【提出日】平成29年3月8日(2017.3.8)
【手続補正１】
【補正対象書類名】明細書
【補正対象項目名】００５８
【補正方法】変更
【補正の内容】
【００５８】
当業者は、当該技術分野への本発明の寄与の精神及び範囲を逸脱することなく、上記実施形態に多様な改変及び付加をすることができることが認識される。したがって、本出願で求められる保護は、特許請求の範囲及び本発明の範囲内におけるそれと均等なもの全てに及ぶべきものと理解される。
本発明の実施形態として、例えば以下を挙げることができる。
(1)  膜中にナノ孔を形成する方法であって、
膜の２つの対向面を電気伝導性液体環境に暴露することと、
２つの膜面間に、液体環境を通して、第１の核形成パルス振幅を有するナノ孔核形成電圧パルスを印加することであって、ナノ孔核形成電圧パルスが、パルス持続時間を有することと、
ナノ孔核形成電圧パルスを印加した後に、膜の電気伝導度を測定し、測定された電気伝導度を予め指定された第１の電気伝導度と比較することと、
少なくとも１つの追加のナノ孔核形成電圧パルスを、液体環境を通して２つの膜面間に印加することであって、測定された電気伝導度が予め指定された第１の電気伝導度以下の場合には、それぞれ追加のナノ孔核形成電圧パルスを印加することと、
調整パルス電圧振幅を有するナノ孔直径調整電圧パルスを少なくとも１つ、２つの膜面間に、液体環境を通して印加することであって、測定された電気伝導度が予め指定された第１の電気伝導度より大きく、予め指定された第２の電気伝導度以下の場合には、それぞれのナノ孔直径調整電圧パルスを印加し、それぞれのナノ孔直径調整電圧パルスがパルス持続時間を有することと
を含む、方法。
(2)  少なくとも１つのナノ孔直径調整電圧パルスを印加することが、
第１の調整パルス電圧振幅を有する第１のナノ孔直径調整電圧パルスを、２つの膜面間に、液体環境を通して印加することであって、ナノ孔直径調整電圧パルスは、パルス持続時間を有することと、
第１のナノ孔直径調整電圧パルスを印加した後に、膜の電気伝導度を測定し、測定された電気伝導度を予め指定された第３の電気伝導度と比較することと、
第１の調整パルス電圧振幅より大きい第２の調整パルス電圧振幅を有する、追加のナノ孔直径調整電圧パルスを少なくとも１つ、２つの膜面間に、液体環境を通して印加することであって、測定された電気伝導度が予め指定された第３の電気伝導度以下の場合には、それぞれの追加のナノ孔直径調整電圧パルスを印加することと、
第１の調整パルス電圧振幅を有する少なくとも１つの追加のナノ孔直径調整電圧パルスを、２つの膜面間に、液体環境を通して印加することであって、測定された電気伝導度が予め指定された第３の電気伝導度より大きく、予め指定された第２の電気伝導度以下の場合には、追加のナノ孔直径調整電圧パルスを印加することと、
を含む、(1)に記載の方法。
(3)  それぞれのナノ孔核形成電圧パルスのパルス持続時間及びそれぞれのナノ孔直径調整電圧パルスのパルス持続時間が、２５０×１０−９秒以下である、(1)に記載の方法。
(4)  少なくとも１つのナノ孔直径調整電圧パルスのパルス持続時間が、以前に印加したナノ孔直径調整電圧パルスのパルス持続時間未満である、(2)に記載の方法。
(5)  全てのナノ孔核形成電圧パルスが同一のパルス持続時間を有する、(1)に記載の方法。
(6)  全てのナノ孔直径調整電圧パルスが同一のパルス持続時間を有する、(1)に記載の方法。
(7)  全てのナノ孔核形成電圧パルス及び全てのナノ孔直径調整電圧パルスが同一のパルス持続時間を有する、(1)に記載の方法。
(8)  ２つの膜面間に、第１のナノ孔核形成電圧パルスを印加する前に、膜の電気漏洩コンダクタンスを測定し、測定された電気漏洩コンダクタンスが予め指定された第１の電気伝導度として指定されることをさらに含む、(1)に記載の方法。
(9)  膜の電気漏洩コンダクタンスを測定することが、測定パルス振幅を有する測定電圧パルスを、２つの膜面間に、液体環境を通して印加することであって、測定パルス振幅が３００ｍＶ未満であることを含む、(1)に記載の方法。
(10)  ２つの膜面間に、少なくとも１つの追加のナノ孔核形成電圧パルスを印加することが、測定された電気伝導度が、予め指定された第１の電気伝導度未満の場合には、液体環境を通して、第１の核形成パルス振幅より大きい第２の核形成パルス振幅を有する少なくとも１つの追加のナノ孔核形成電圧パルスを印加することを含む、(1)に記載の方法。
(11)  追加の核形成パルス振幅のそれぞれが、前の核形成パルス振幅より少なくとも１Ｖ大きい、(10)に記載の方法。
(12)  測定された電気伝導度が予め指定された第１の電気伝導度を超えるまで追加のナノ孔核形成電圧パルスのそれぞれが印加され、膜の電気伝導度が測定される、(1)に記載の方法。
(13)  予め指定された第２の電気伝導度が、予め指定された直径のナノ孔を含む膜についての膜電気伝導度に相当する、(1)に記載の方法。
(14)  予め指定された第３の電気伝導度が、予め指定された第１の電気伝導度より大きい、(2)に記載の方法。
(15)  予め指定された第３の電気伝導度が、第１のナノ孔直径調整電圧パルスの印加の前に測定された電気伝導度である、(2)に記載の方法。
(16)  膜が、厚さ５０ｎｍ以下の原子的に薄い材料を含む、(1)に記載の方法。
(17)  膜がグラフェンを含む、(1)に記載の方法。
(18)  電気伝導性液体の環境が電解液を含む、(1)に記載の方法。
(19)  膜に第１の処理を行って、その部位にナノ孔の核形成をもたらす材料状態を有する少なくとも１つの局在化された膜部位を生成することをさらに含む、(1)に記載の方法。
(20)  膜及び核形成されたナノ孔の少なくとも１つを改変するために電気伝導性液体の環境に化学種を含むことをさらに含む、(1)に記載の方法。
(21)  少なくとも１つのナノ孔直径調整電圧パルスを印加した後に、２つの対向する膜面の一方の側の液体環境に、ポリマー分子種を添加することと、
２つの対向する膜面間に、液体環境を通して転位電圧を印加して、ポリマー分子種が膜の中のナノ孔を通って転位するようにすることと
をさらに含む、(1)に記載の方法。
(22)  ポリマー分子種が少なくともＤＮＡ鎖の一部を含む、(21)に記載の方法。
(23)  膜中にナノ孔を形成する方法であって、
膜の２つの対向面を電気伝導性液体環境に暴露することと、
核形成パルス振幅及びパルス持続時間を有する少なくとも１つのナノ孔核形成電圧パルスを、２つの膜面間に、液体環境を通して印加して、膜においてナノ孔核形成部位を生成することと、
ナノ孔核形成電圧パルスを印加した後に、膜を処理して、ナノ孔核形成部位において予め選択されたナノ孔の直径を生成することと
を含む、方法。
(24)  膜がグラフェンを含む、(23)に記載の方法。
(25)  膜の厚みが５０ｎｍ未満である、(23)に記載の方法。
(26)  少なくとも１つのナノ孔核形成電圧パルスのパルス持続時間が２５０×１０−９秒以下である、(23)に記載の方法。
(27)  膜中にナノ孔を形成する方法であって、
膜の２つの対向面を電気伝導性液体環境に暴露することと、
それぞれが核形成パルス振幅及びパルス持続時間を有する少なくとも２つのナノ孔核形成電圧パルスを、２つの膜面間に、液体環境を通して印加することと、
それぞれが調整電圧パルス振幅及びパルス持続時間を有する少なくとも２つのナノ孔直径調整電圧パルスを、２つの膜面間に、液体環境を通して印加することと
を含む、方法。
(28)  全てのナノ孔核形成電圧パルス及び全てのナノ孔直径調整電圧パルスが同一の持続時間を有する、(27)に記載の方法。
(29)  ナノ孔直径調整電圧パルスのそれぞれが、前に印加した調整電圧パルスの調整電圧パルス振幅より大きい調整電圧パルス振幅を有する、(27)に記載の方法。
(30)  膜がグラフェンを含む、(27)に記載の方法。
(31)  表面を湿潤させる方法であって、
局部的な湿潤性環境の中に湿潤される表面を配置することと、
局部的な湿潤性環境を、局部的な湿潤性環境から実質上全ての空気を取り除き、空気をフラッシングガスに置き換えるのに十分なフラッシングの持続時間の間フラッシングガスでフラッシングすることと、
空気が局部的な湿潤性環境に逆流しないように防止することと、
局部的な湿潤性環境へ液体湿潤溶液を導入することと、
を含み、
フラッシングガスが、１）液体湿潤溶液と化学的に反応して液体湿潤溶液において溶解可能な化学反応生成物を生成すること、及び２）液体湿潤溶液に溶解可能であることからなる群から選択された少なくとも１つの状態を有する、方法。
(32)  局部的な湿潤性環境の中に湿潤される表面を配置することが、２つの湿潤される対向面を有する膜を局部的な湿潤性環境の中に配置することを含む、(31)に記載の方法。
(33)  局部的な湿潤性環境の中に湿潤される表面を配置することが、湿潤される面を有する構造体を、液体フローセルの中に配置することを含む、(31)に記載の方法。
(34)  液体フローセルの中に構造体を配置することが、液体を含んでいない液体フローセルの中に構造体を配置することを含む、(33)に記載の方法。
(35)  フラッシングガスを用いて局部的な湿潤性環境をフラッシングすることが、局部的な湿潤性環境から実質上全ての空気をフラッシングするのに十分な流れ圧力でフラッシングガスを流すことを含む、(31)に記載の方法。
(36)  局部的な湿潤性環境が容器であることを含む、(31)に記載の方法。
(37)  局部的な湿潤性環境が少なくとも１つの入口ポートを有する容器であり、空気が局部的な湿潤性環境に逆流しないように防止することが、容器へフラッシングガスを流しながら液体中に容器を沈めることを含む、(31)に記載の方法。
(38)  局部的な湿潤性環境へ液体湿潤溶液を導入することが、局部的な湿潤性環境へフラッシングガスを流しながら局部的な湿潤性環境へ液体湿潤溶液を流すことを含む、(31)に記載の方法。
(39)  フラッシングガスが二酸化炭素を含む、(31)に記載の方法。
(40)  フラッシングガスが塩素ガスを含む、(31)に記載の方法。
(41)  フラッシングガスが、二酸化炭素ガス、アンモニアガス及び塩素ガスからなる群から選択され、湿潤溶液が塩基性のｐＨの液体である、(31)に記載の方法。
(42)  フラッシングガスが、液体湿潤溶液と化学的に反応して、液体湿潤溶液に溶解可能な、電荷を帯びたイオンを含む化学反応生成物を生成する、(31)に記載の方法。
(43)  フラッシングガスが二酸化炭素及び塩素ガスからなる群から選択され、湿潤溶液がＫＯＨ、ＮａＯＨ及びＮＨ４ＯＨからなる群から選択される、(31)に記載の方法。
(44)  湿潤される表面が膜の厚みを貫通してナノ孔表面を含む、(31)に記載の方法。
(45)  湿潤される表面が１０層以下の厚みの原子層を有する原子的に薄い膜の対向面を含む、(31)に記載の方法。
(46)  湿潤される表面がグラフェン表面を含む、(31)に記載の方法。
(47)  局部的な湿潤性環境へ液体湿潤溶液を導入することが、局部的な湿潤性環境を液体湿潤溶液で実質上満たすことを含む、(31)に記載の方法。
(48)  局部的な湿潤性環境の中の湿潤溶液を選択された液体溶液に取り替えることをさらに含み、それによって選択された液体溶液が湿潤溶液を取り替えるにつれ、湿潤される表面が選択された液体溶液によって実質上完全に湿潤される、(31)に記載の方法。
(49)  湿潤溶液を取り替える選択された液体溶液が電解液である、(31)に記載の方法。
(50)  電解液がポリマー分子を含む、(31)に記載の方法。
(51)  膜中にナノ孔を形成する方法であって、
膜の２つの対向面を電気伝導性液体環境に暴露することと、
２つの膜面間に、液体環境を通して、第１の核形成パルス振幅を有するナノ孔核形成電圧パルスを印加することであって、ナノ孔核形成電圧パルスが、パルス持続時間を有することと、
ナノ孔核形成電圧パルスを印加した後に、膜の電気伝導度を測定し、測定された電気伝導度を予め指定された第１の電気伝導度と比較することと、
少なくとも１つの追加のナノ孔核形成電圧パルスを、液体環境を通して２つの膜面間に印加することであって、測定された電気伝導度が予め指定された第１の電気伝導度以下の場合には、それぞれ追加のナノ孔核形成電圧パルスを印加することと、
調整パルス電圧振幅を有するナノ孔直径調整電圧パルスを少なくとも１つ、２つの膜面間に、液体環境を通して印加することであって、測定された電気伝導度が予め指定された第１の電気伝導度より大きく、予め指定された第２の電気伝導度以下の場合には、それぞれのナノ孔直径調整電圧パルスを印加し、それぞれのナノ孔直径調整電圧パルスがパルス持続時間を有することと
を含む、方法。
(52)  少なくとも１つのナノ孔直径調整電圧パルスを印加することが、
第１の調整パルス電圧振幅を有する第１のナノ孔直径調整電圧パルスを、２つの膜面間に、液体環境を通して印加することであって、ナノ孔直径調整電圧パルスは、パルス持続時間を有することと、
第１のナノ孔直径調整電圧パルスを印加した後に、膜の電気伝導度を測定し、測定された電気伝導度を予め指定された第３の電気伝導度と比較することと、
第１の調整パルス電圧振幅より大きい第２の調整パルス電圧振幅を有する、追加のナノ孔直径調整電圧パルスを少なくとも１つ、２つの膜面間に、液体環境を通して印加することであって、測定された電気伝導度が予め指定された第３の電気伝導度以下の場合には、それぞれの追加のナノ孔直径調整電圧パルスを印加することと、
第１の調整パルス電圧振幅を有する少なくとも１つの追加のナノ孔直径調整電圧パルスを、２つの膜面間に、液体環境を通して印加することであって、測定された電気伝導度が予め指定された第３の電気伝導度より大きく、予め指定された第２の電気伝導度以下の場合には、追加のナノ孔直径調整電圧パルスを印加することと、
を含む、(51)に記載の方法。
(53)  それぞれのナノ孔核形成電圧パルスのパルス持続時間及びそれぞれのナノ孔直径調整電圧パルスのパルス持続時間が、２５０×１０−９秒以下である、(51)に記載の方法。
(54)  少なくとも１つのナノ孔直径調整電圧パルスのパルス持続時間が、以前に印加したナノ孔直径調整電圧パルスのパルス持続時間未満である、(52)に記載の方法。
(55)  全てのナノ孔核形成電圧パルスが同一のパルス持続時間を有する、(51)に記載の方法。
(56)  全てのナノ孔直径調整電圧パルスが同一のパルス持続時間を有する、(51)に記載の方法。
(57)  全てのナノ孔核形成電圧パルス及び全てのナノ孔直径調整電圧パルスが同一のパルス持続時間を有する、(51)に記載の方法。
(58)  ２つの膜面間に、第１のナノ孔核形成電圧パルスを印加する前に、膜の電気漏洩コンダクタンスを測定し、測定された電気漏洩コンダクタンスが予め指定された第１の電気伝導度として指定されることをさらに含む、(51)に記載の方法。
(59)  膜の電気漏洩コンダクタンスを測定することが、測定パルス振幅を有する測定電圧パルスを、２つの膜面間に、液体環境を通して印加することであって、測定パルス振幅が３００ｍＶ未満であることを含む、(51)に記載の方法。
(60)  ２つの膜面間に、少なくとも１つの追加のナノ孔核形成電圧パルスを印加することが、測定された電気伝導度が、予め指定された第１の電気伝導度未満の場合には、液体環境を通して、第１の核形成パルス振幅より大きい第２の核形成パルス振幅を有する少なくとも１つの追加のナノ孔核形成電圧パルスを印加することを含む、(51)に記載の方法。
(61)  追加の核形成パルス振幅のそれぞれが、前の核形成パルス振幅より少なくとも１Ｖ大きい、(60)に記載の方法。
(62)  測定された電気伝導度が予め指定された第１の電気伝導度を超えるまで追加のナノ孔核形成電圧パルスのそれぞれが印加され、膜の電気伝導度が測定される、(51)に記載の方法。
(63)  予め指定された第２の電気伝導度が、予め指定された直径のナノ孔を含む膜についての膜電気伝導度に相当する、(51)に記載の方法。
(64)  予め指定された第３の電気伝導度が、予め指定された第１の電気伝導度より大きい、(52)に記載の方法。
(65)  予め指定された第３の電気伝導度が、第１のナノ孔直径調整電圧パルスの印加の前に測定された電気伝導度である、(52)に記載の方法。
(66)  膜が、厚さ５０ｎｍ以下の原子的に薄い材料を含む、(51)に記載の方法。
(67)  膜がグラフェンを含む、(51)に記載の方法。
(68)  電気伝導性液体の環境が電解液を含む、(51)に記載の方法。
(69)  膜に第１の処理を行って、その部位にナノ孔の核形成をもたらす材料状態を有する少なくとも１つの局在化された膜部位を生成することをさらに含む、(51)に記載の方法。
(70)  膜及び核形成されたナノ孔の少なくとも１つを改変するために電気伝導性液体の環境に化学種を含むことをさらに含む、(51)に記載の方法。
(71)  少なくとも１つのナノ孔直径調整電圧パルスを印加した後に、２つの対向する膜面の一方の側の液体環境に、ポリマー分子種を添加することと、
２つの対向する膜面間に、液体環境を通して転位電圧を印加して、ポリマー分子種が膜の中のナノ孔を通って転位するようにすることと
をさらに含む、(51)に記載の方法。
(72)  ポリマー分子種が少なくともＤＮＡ鎖の一部を含む、(71)に記載の方法。
(73)  膜中にナノ孔を形成する方法であって、
膜の２つの対向面を電気伝導性液体環境に暴露することと、
核形成パルス振幅及びパルス持続時間を有する少なくとも１つのナノ孔核形成電圧パルスを、２つの膜面間に、液体環境を通して印加して、膜においてナノ孔核形成部位を生成することと、
ナノ孔核形成電圧パルスを印加した後に、膜を処理して、ナノ孔核形成部位において予め選択されたナノ孔の直径を生成することと
を含む、方法。
(74)  膜がグラフェンを含む、(73)に記載の方法。
(75)  膜の厚みが５０ｎｍ未満である、(73)に記載の方法。
(76)  少なくとも１つのナノ孔核形成電圧パルスのパルス持続時間が２５０×１０−９秒以下である、(73)に記載の方法。
(77)  膜中にナノ孔を形成する方法であって、
膜の２つの対向面を電気伝導性液体環境に暴露することと、
それぞれが核形成パルス振幅及びパルス持続時間を有する少なくとも２つのナノ孔核形成電圧パルスを、２つの膜面間に、液体環境を通して印加することと、
それぞれが調整電圧パルス振幅及びパルス持続時間を有する少なくとも２つのナノ孔直径調整電圧パルスを、２つの膜面間に、液体環境を通して印加することと
を含む、方法。
(78)  全てのナノ孔核形成電圧パルス及び全てのナノ孔直径調整電圧パルスが同一の持続時間を有する、(77)に記載の方法。
(79)  ナノ孔直径調整電圧パルスのそれぞれが、前に印加した調整電圧パルスの調整電圧パルス振幅より大きい調整電圧パルス振幅を有する、(77)に記載の方法。
(80)  膜がグラフェンを含む、(77)に記載の方法。
【手続補正２】
【補正対象書類名】特許請求の範囲
【補正対象項目名】全文
【補正方法】変更
【補正の内容】
【特許請求の範囲】
【請求項１】
膜中にナノ孔を形成する方法であって、
膜の２つの対向面を電気伝導性液体環境に暴露することと、
２つの膜面間に、液体環境を通して、第１の核形成パルス振幅を有するナノ孔核形成電圧パルスを印加することであって、ナノ孔核形成電圧パルスが、パルス持続時間を有することと、
ナノ孔核形成電圧パルスを印加した後に、膜の電気伝導度を測定し、測定された電気伝導度を予め指定された第１の電気伝導度と比較することと、
少なくとも１つの追加のナノ孔核形成電圧パルスを、液体環境を通して２つの膜面間に印加することであって、測定された電気伝導度が予め指定された第１の電気伝導度以下の場合には、それぞれ追加のナノ孔核形成電圧パルスを印加することと、
調整パルス電圧振幅を有するナノ孔直径調整電圧パルスを少なくとも１つ、２つの膜面間に、液体環境を通して印加することであって、測定された電気伝導度が予め指定された第１の電気伝導度より大きく、予め指定された第２の電気伝導度以下の場合には、それぞれのナノ孔直径調整電圧パルスを印加し、それぞれのナノ孔直径調整電圧パルスがパルス持続時間を有することと
を含む、方法。
【請求項２】
少なくとも１つのナノ孔直径調整電圧パルスを印加することが、
第１の調整パルス電圧振幅を有する第１のナノ孔直径調整電圧パルスを、２つの膜面間に、液体環境を通して印加することであって、ナノ孔直径調整電圧パルスは、パルス持続時間を有することと、
第１のナノ孔直径調整電圧パルスを印加した後に、膜の電気伝導度を測定し、測定された電気伝導度を予め指定された第３の電気伝導度と比較することと、
第１の調整パルス電圧振幅より大きい第２の調整パルス電圧振幅を有する、追加のナノ孔直径調整電圧パルスを少なくとも１つ、２つの膜面間に、液体環境を通して印加することであって、測定された電気伝導度が予め指定された第３の電気伝導度以下の場合には、それぞれの追加のナノ孔直径調整電圧パルスを印加することと、
第１の調整パルス電圧振幅を有する少なくとも１つの追加のナノ孔直径調整電圧パルスを、２つの膜面間に、液体環境を通して印加することであって、測定された電気伝導度が予め指定された第３の電気伝導度より大きく、予め指定された第２の電気伝導度以下の場合には、追加のナノ孔直径調整電圧パルスを印加することと、
を含む、請求項１に記載の方法。
【請求項３】
それぞれのナノ孔核形成電圧パルスのパルス持続時間及びそれぞれのナノ孔直径調整電圧パルスのパルス持続時間が、２５０×１０−９秒以下である、請求項１に記載の方法。
【請求項４】
少なくとも１つのナノ孔直径調整電圧パルスのパルス持続時間が、以前に印加したナノ孔直径調整電圧パルスのパルス持続時間未満である、請求項２に記載の方法。
【請求項５】
全てのナノ孔核形成電圧パルスが同一のパルス持続時間を有する、請求項１に記載の方法。
【請求項６】
全てのナノ孔直径調整電圧パルスが同一のパルス持続時間を有する、請求項１に記載の方法。
【請求項７】
全てのナノ孔核形成電圧パルス及び全てのナノ孔直径調整電圧パルスが同一のパルス持続時間を有する、請求項１に記載の方法。
【請求項８】
２つの膜面間に、第１のナノ孔核形成電圧パルスを印加する前に、膜の電気漏洩コンダクタンスを測定し、測定された電気漏洩コンダクタンスが予め指定された第１の電気伝導度として指定されることをさらに含む、請求項１に記載の方法。
【請求項９】
膜の電気漏洩コンダクタンスを測定することが、測定パルス振幅を有する測定電圧パルスを、２つの膜面間に、液体環境を通して印加することであって、測定パルス振幅が３００ｍＶ未満であることを含む、請求項１に記載の方法。
【請求項１０】
２つの膜面間に、少なくとも１つの追加のナノ孔核形成電圧パルスを印加することが、測定された電気伝導度が、予め指定された第１の電気伝導度未満の場合には、液体環境を通して、第１の核形成パルス振幅より大きい第２の核形成パルス振幅を有する少なくとも１つの追加のナノ孔核形成電圧パルスを印加することを含む、請求項１に記載の方法。
【請求項１１】
追加の核形成パルス振幅のそれぞれが、前の核形成パルス振幅より少なくとも１Ｖ大きい、請求項１０に記載の方法。
【請求項１２】
測定された電気伝導度が予め指定された第１の電気伝導度を超えるまで追加のナノ孔核形成電圧パルスのそれぞれが印加され、膜の電気伝導度が測定される、請求項１に記載の方法。
【請求項１３】
予め指定された第２の電気伝導度が、予め指定された直径のナノ孔を含む膜についての膜電気伝導度に相当する、請求項１に記載の方法。
【請求項１４】
予め指定された第３の電気伝導度が、予め指定された第１の電気伝導度より大きい、請求項２に記載の方法。
【請求項１５】
予め指定された第３の電気伝導度が、第１のナノ孔直径調整電圧パルスの印加の前に測定された電気伝導度である、請求項２に記載の方法。
【請求項１６】
膜が、厚さ５０ｎｍ以下の原子的に薄い材料を含む、請求項１に記載の方法。
【請求項１７】
膜がグラフェンを含む、請求項１に記載の方法。
【請求項１８】
電気伝導性液体の環境が電解液を含む、請求項１に記載の方法。
【請求項１９】
膜に第１の処理を行って、その部位にナノ孔の核形成をもたらす材料状態を有する少なくとも１つの局在化された膜部位を生成することをさらに含む、請求項１に記載の方法。
【請求項２０】
膜及び核形成されたナノ孔の少なくとも１つを改変するために電気伝導性液体の環境に化学種を含むことをさらに含む、請求項１に記載の方法。
【請求項２１】
少なくとも１つのナノ孔直径調整電圧パルスを印加した後に、２つの対向する膜面の一方の側の液体環境に、ポリマー分子種を添加することと、
２つの対向する膜面間に、液体環境を通して転位電圧を印加して、ポリマー分子種が膜の中のナノ孔を通って転位するようにすることと
をさらに含む、請求項１記載の方法。
【請求項２２】
ポリマー分子種が少なくともＤＮＡ鎖の一部を含む、請求項２１に記載の方法。
【請求項２３】
膜中にナノ孔を形成する方法であって、
膜の２つの対向面を電気伝導性液体環境に暴露することと、
膜においてナノ孔核形成を生成するとして知られている予め選択された核形成パルス振幅及び予め選択されたパルス持続時間を有する少なくとも１つのナノ孔核形成電圧パルスを印加することであって、ナノ孔核形成電圧パルスを、核形成電圧パルス印加中に膜の電気伝導度を測定することなく、２つの膜面間に、液体環境を通して印加して、膜においてナノ孔核形成部位を生成することと、
ナノ孔核形成電圧パルスを印加することによりナノ孔核形成部位を生成した後に、膜を処理して、ナノ孔核形成部位において予め選択されたナノ孔の直径を生成することと
を含む、方法。
【請求項２４】
膜がグラフェンを含む、請求項２３に記載の方法。
【請求項２５】
膜の厚みが５０ｎｍ未満である、請求項２３に記載の方法。
【請求項２６】
少なくとも１つのナノ孔核形成電圧パルスのパルス持続時間が２５０×１０−９秒以下である、請求項２３に記載の方法。
【請求項２７】
膜中にナノ孔を形成する方法であって、
膜の２つの対向面を電気伝導性液体環境に暴露することと、
それぞれが核形成パルス振幅及びパルス持続時間を有する少なくとも２つのナノ孔核形成電圧パルスを、２つの膜面間に、液体環境を通して印加することと、
それぞれが調整電圧パルス振幅及びパルス持続時間を有する少なくとも２つのナノ孔直径調整電圧パルスを、２つの膜面間に、液体環境を通して印加することと
を含む、方法。
【請求項２８】
全てのナノ孔核形成電圧パルス及び全てのナノ孔直径調整電圧パルスが同一の持続時間を有する、請求項２７に記載の方法。
【請求項２９】
ナノ孔直径調整電圧パルスのそれぞれが、前に印加した調整電圧パルスの調整電圧パルス振幅より大きい調整電圧パルス振幅を有する、請求項２７に記載の方法。
【請求項３０】
膜がグラフェンを含む、請求項２７に記載の方法。